"4-メタアクリロイルモルホリンA、ポリオキシアルキレン鎖を有する2官能メタアクリレートB、イソシアヌレート骨格を有するメタアクリレートC及び重合開始剤Dを含有することを特徴とする活性エネルギー線硬化型感光性組成物。前記ポリオキシアルキレン鎖を有する2官能メタアクリレートBの数平均分子量が200~10万であり、イソシアヌレート骨格を有するメタアクリレートCの数平均分子量が200~10万である請求項1記載の組成物。前記ポリオキシアルキレン鎖を有する2官能メタアクリレートBが、下記一般式1で表される化合物である請求項1又は2記載の組成物。[式中、R1及びR3はそれぞれ独立に水素原子又はメチル基であり、R2はエチレン基、1,2-プロピレン基及び1,4-ブチレン基から選ばれる少なくとも1種の基であり、kは2~25の整数である。]前記イソシアヌレート骨格を有するメタアクリレートCが、下記一般式2で表される化合物である請求項1~3のいずれか記載の組成物。[式中、R4、R8及びR9はそれぞれ独立に水素原子又はメチル基であり、R5、R6及びR7はそれぞれ独立にエチレン基、1,2-プロピレン基及び1,4-ブチレン基から選ばれる少なくとも1種の基であり、m、n及びpはそれぞれ独立に0~25の整数であり、m、n及びpの合計は2以上である。]水酸基を有し、ポリオキシアルキレン鎖を有する1官能メタアクリレートの含有量が5重量以下である、請求項1~4のいずれか記載の組成物。前記重合開始剤Dが、アシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6及びチタノセン誘導体系重合開始剤D7からなる群から選ばれる少なくとも1種のラジカル重合開始剤である請求項1~5のいずれか記載の組成物。前記4-メタアクリロイルモルホリンAの含有量が1~90重量、前記ポリオキシアルキレン鎖を有する2官能メタアクリレートBの含有量が1~80重量、前記イソシアヌレート骨格を有するメタアクリレートCの含有量が1~80重量及び前記重合開始剤Dの含有量が0.05~30重量である請求項1~6のいずれか記載の組成物。更に炭素数3~50の環状アミジン化合物E1と、分子内にカルボキシル基、スルホニル基及びホスホニル基のうちのいずれか1つと芳香環とを含有する炭素数5~50の酸性化合物E2とから構成され、ラジカル反応性基を含有しないアミジン塩化合物Eを含有する請求項1~7のいずれか記載の組成物。更にアミノ基を有する炭素数3~50のメタアクリレートF1と、分子内にカルボキシル基、スルホニル基及びホスホニル基のうちのいずれか1つと芳香環とを含有する酸性化合物F2とから構成され、ラジカル反応性基を含有するアミン塩化合物Fを含有する請求項1~8のいずれか記載の組成物。更に活性エネルギー線により酸を発生する酸発生剤Gを含有する請求項1~9のいずれか記載の組成物。前記活性エネルギー線により酸を発生する酸発生剤Gが、スルホニウム塩誘導体G1及び/又はヨードニウム塩誘導体G2である請求項10記載の組成物。フラットパネルディスプレイ用、コーティング剤用、インキ用、塗料用、接着剤用、レジストパターン形成用又はセラミック電子部品製造用である請求項1~11のいずれか記載の組成物。本発明の目的は、塗膜の高耐熱性を損なうことなく、優れた高密着性、高透明性、及び帯電防止性を発現する硬化膜を与える感光性組成物を提供することにある。本発明者らは、上記の目的を達成するべく検討を行った結果、本発明に到達した。即ち本発明は、4-メタアクリロイルモルホリンA、ポリオキシアルキレン鎖を有する2官能メタアクリレートB、イソシアヌレート骨格を有するメタアクリレートC及び重合開始剤Dを含有することを特徴とする活性エネルギー線硬化型感光性組成物である。本発明の活性エネルギー線硬化型感光性組成物は、以下の効果を奏する。1本発明の組成物が硬化されてなる硬化物は、高耐熱性を発現する。2本発明の組成物が硬化されてなる硬化物は、塗膜への高密着性を発現する。3本発明の組成物が硬化されてなる硬化物は、高透明性を発現する。4本発明の組成物が硬化されてなる硬化物は、高帯電防止性を発現する。本発明の活性エネルギー線硬化型感光性組成物は、4-メタアクリロイルモルホリンA、ポリオキシアルキレン鎖を有する2官能メタアクリレートB、イソシアヌレート骨格を有するメタアクリレートC及び重合開始剤Dを含有する。A、B及びCはそれぞれ1種を単独で用いてもよいし、2種以上を併用してもよい。尚、上記及び以下において、アクリレート、メタクリレートの双方又はいずれかを指す場合メタアクリレートと、アクリル、メタクリルの双方又はいずれかを指す場合メタアクリルと、それぞれ記載することがある。本発明の感光性組成物中の4-メタアクリロイルモルホリンAの含有量は、硬化物の耐熱性及び密着性の観点から、感光性組成物の重量を基準として、好ましくは1~90重量、更に好ましくは2~80重量である。本発明に用いるポリオキシアルキレン鎖を有する2官能メタアクリレートBの数平均分子量単品の場合は分子量は、硬化物の耐熱性及び密着性の観点から、200~10万である事が好ましく、更に好ましくは300~5万、特に好ましくは400~1万である。本発明における数平均分子量とは、下記条件にて測定されるものである。装置:高温ゲルパーミエイションクロマトグラフィー溶媒:テトラヒドロフラン基準物質:ポリスチレンサンプル濃度:3mg/mlカラム固定相:PLgelMIXED-Bカラム温度:40°Cポリオキシアルキレン鎖を有する2官能メタアクリレートBの具体例としては、下記一般式1で表される化合物が挙げられる。式中、R1及びR3はそれぞれ独立に水素原子又はメチル基であり、R2はエチレン基、1,2-プロピレン基及び1,4-ブチレン基から選ばれる少なくとも1種の基であり、kは2~25の整数である。これらの内、ポリオキシアルキレン鎖を有する2官能メタアクリレートBとして、硬化物の耐熱性及び密着性の観点から好ましいのは、R2がエチレン基の場合ポリエチレングリコールジメタアクリレートであり、更に好ましくはポリエチレングリコールジアクリレートである。本発明の感光性組成物中のポリオキシアルキレン鎖を有する2官能メタアクリレートBの含有量は、耐熱性及び密着性の観点から、感光性組成物の重量を基準として、好ましくは1~80重量、更に好ましくは2~60重量である。本発明に用いるイソシアヌレート骨格を有するメタアクリレートCの数平均分子量単品の場合は分子量は、硬化物の耐熱性及び密着性の観点から、200~10万である事が好ましく、更に好ましくは250~5万、特に好ましくは300~1万である。イソシアヌレート骨格を有するメタアクリレートCとしては、3官能メタアクリレートが好ましく、具体例としては、下記一般式2で表される化合物が挙げられる。式中、R4、R8及びR9はそれぞれ独立に水素原子又はメチル基であり、R5、R6及びR7はそれぞれ独立にエチレン基、1,2-プロピレン基及び1,4-ブチレン基から選ばれる少なくとも1種の基であり、m、n及びpはそれぞれ独立に0~25の整数であり、m、n及びpの合計は2以上である。これらの内、イソシアヌレート骨格を有するメタアクリレートCとして、硬化物の耐熱性及び密着性の観点から好ましいのは、m、n及びpがいずれも1である化合物トリスアクリロキシアルキルイソシアヌレートであり、更に好ましくはトリスアクリロキシエチルイソシアヌレートである。本発明の感光性組成物中のイソシアヌレート骨格を有するメタアクリレートCの含有量は、耐熱性及び密着性の観点から、感光性組成物の重量を基準として、好ましくは1~80重量、更に好ましくは2~60重量である。本発明の感光性組成物に用いる重合開始剤Dとしては、例えばアシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6、チタノセン誘導体系重合開始剤D7、有機過酸化物系重合開始剤D8、アゾ化合物系重合開始剤D9及びその他のラジカル開始剤D10が挙げられる。Dは1種を単独で用いてもよいし、2種以上を併用してもよい。アシルホスフィンオキサイド誘導体系重合開始剤D1としては、例えば2,4,6-トリメチルベンゾイル-ジフェニル-ホスフィンオキサイド[チバジャパン社製DAROCURTPO]及びビス2,4,6-トリメチルベンゾイル-フェニルホスフィンオキサイド[チバジャパン社製イルガキュア819]が挙げられる。α-アミノアセトフェノン誘導体系重合開始剤D2としては、例えば2-メチル-1-4-メチルチオフェニル-2-モルフォリノプロパン-1-オン[チバジャパン社製イルガキュア907]、2-ベンジル-2-ジメチルアミノ-1-4-モルフォリノフェニルブタノン[チバジャパン社製イルガキュア369]及び1,2-ジメチルアミノ-2-[4-メチルフェニルメチル]-1-[4-4-モルホリニルフェニル]-1-ブタノン[チバジャパン社製イルガキュア379]が挙げられる。ベンジルケタール誘導体系重合開始剤D3としては、例えば2,2-ジメトキシ-1,2-ジフェニルエタン-1-オン[チバジャパン社製イルガキュア651]が挙げられる。α-ヒドロキシアセトフェノン誘導体系重合開始剤D4としては、例えば1-ヒドロキシ-シクロヘキシル-フェニル-ケトン[チバジャパン社製イルガキュア184]、2-ヒドロキシ-2-メチル-1-フェニル-プロパン-1-オン[チバジャパン社製DAROCUR1173]、1-[4-2-ヒドロキシエトキシ-フェニル]-2-ヒドロキシ-2-メチル-1-プロパン-1-オン[チバジャパン社製イルガキュア2959]及び2-ヒロドキシ-1-{4-[4-2-ヒドロキシ-2-メチル-プロピオニル-ベンジル]フェニル}-2-メチル-プロパン-1-オン[チバジャパン社製イルガキュア127]が挙げられる。ベンゾイン誘導体系重合開始剤D5としては、例えばベンゾインメチルエーテル、ベンゾインエチルエーテル及びベンゾインイソプロピルエーテルが挙げられる。オキシムエステル誘導体系重合開始剤D6としては、例えば1,2-オクタンジオン-1-4-[フェニルチオ-2-O-ベンゾイルオキシム][チバジャパン社製イルガキュアOXE01]及びエタノン-1-9-エチル-6-2-メチルベンゾイル-9H-カルバゾール-3-イル]-1-O-アセチルオキシム[チバジャパン社製イルガキュアOXE02]が挙げられる。チタノセン誘導体系重合開始剤D7としては、例えばビスη5-2,4-シクロペンタジエン-1-イル-ビス2,6-ジフルオロ-3-1H-ピロール-1-イル-フェニルチタニウム[チバジャパン社製イルガキュア784]が挙げられる。有機過酸化物系重合開始剤D8としては、例えばベンゾイルパーオキサイド、t-ブチルパーオキシアセテート、2,2-ジ-t-ブチルパーオキシブタン、t-ブチルパーオキシベンゾエート、n-ブチル4,4-ジ-t-ブチルパーオキシバレレート、ジ-2-t-ブチルパーオキシイソプロピルベンゼン、ジクミルパーオキサイド、ジ-t-ヘキシルパーオキサイド、2,5,-ジメチル-2,5,-ジt-ブチルパーオキシヘキサン、t-ブチルクミルパーオキサイド、ジ-t-ブチルパーオキサイド、ジイソプロピルベンゼンハイドロパーオキサイド、p-メンタンハイドロパーオキサイド、1,1,3,3,-テトラメチルブチルハイドロパーオキサイド、クメンハイドロパーオキサイド、t-ブチルハイドロパーオキサイド及びt-ブチルトリメチルシリルパーオキサイドが挙げられる。アゾ化合物系重合開始剤D9としては、例えば1-[1-シアノ-1-メチルエチルアゾ]ホルムアミド、2,2’-アゾビスN-ブチル-2-メチルプロピオンアミド、2,2’-アゾビスN-シクロヘキシル-2-メチルプロピオンアミド及び2,2’-アゾビス2,4,4-トリメチルペンタンが挙げられる。その他の重合開始剤D10としては、例えば2,3-ジメチル-2,3-ジフェニルブタンが挙げられる。これらの内、光硬化性の観点から好ましいのは、アシルホスフィンオキサイド誘導体系重合開始剤D1、α-アミノアセトフェノン誘導体系重合開始剤D2、ベンジルケタール誘導体系重合開始剤D3、α-ヒドロキシアセトフェノン誘導体系重合開始剤D4、ベンゾイン誘導体系重合開始剤D5、オキシムエステル誘導体系重合開始剤D6及びチタノセン誘導体系重合開始剤D7であり、更に好ましいのはアシルホスフィンオキサイド誘導体系重合開始剤D1である。本発明の感光性組成物中の重合開始剤Dの含有量は、光硬化性の観点から、感光性組成物の重量を基準として、好ましくは0.05~30重量、更に好ましくは0.1~20重量である。本発明の感光性組成物は、必要により、更にアミジン塩化合物Eを含有することができる。Eを含有することにより帯電防止性が向上する。本発明におけるアミジン塩化合物Eは、4級化カチオンとアニオンから構成され、このカチオンは炭素数3~50の環状アミジン化合物E1の4級化されたものである。一方、アニオンはカルボキシル基、スルホニル基及びホスホニル基のうちいずれか1つと、芳香環との両方を分子内に含有する炭素数5~50の酸性化合物E2のアニオンである。環状アミジン化合物E1としては、例えばイミダゾール環を有する化合物E11、2-イミダゾリン環を有する化合物E12、テトラヒドロピリミジン環を有する化合物E13、1,8-ジアザビシクロ[5.4.0]-7-ウンデセン及び1,5-ジアザビシクロ[4.3.0]-5-ノネンが挙げられる。E1は1種を単独で用いてもよいし、2種以上を併用してもよい。イミダゾール環を有する化合物E11としては例えばイミダゾール同族体E111、オキシアルキル誘導体E112、ニトロおよびアミノ誘導体E113及びベンゾイミダゾール化合物E114が挙げられる。イミダゾール同族体E111としては、例えば1-メチルイミダゾール、1-フェニルイミダゾール、1-ベンジルイミダゾール、1,2-ジメチルイミダゾール、1-エチル-2-メチルイミダゾール、1-フェニル-2-メチルイミダゾール、1-ベンジル-2-メチルイミダゾール、1-メチル-2-フェニルイミダゾール、1-メチル-2-ベンジルイミダゾール、1,4-ジメチルイミダゾール、1,5-ジメチルイミダゾール、1,2,4-トリメチルイミダゾール及び1,4-ジメチル-2-エチルイミダゾールが挙げられる。オキシアルキル誘導体E112としては、例えば1-メチル-2-オキシメチルイミダゾール、1-メチル-2-オキシエチルイミダゾール、1-メチル-4-オキシメチルイミダゾール、1-β-オキシエチル-イミダゾール、1-メチル-2-エトキシメチルイミダゾール及び1-エトキシメチル-2-メチルイミダゾールが挙げられる。ニトロおよびアミノ誘導体E113としては、例えば1-メチル-45-ニトロイミダゾール、1,2-ジメチル-45-ニトロイミダゾール、1,2-ジメチル-54-アミノイミダゾール、1-メチル-45-2-アミノエチルイミダゾール及び1-β-アミノエチルイミダゾールが挙げられる。ベンゾイミダゾール化合物E114としては、例えば1-メチルベンゾイミダゾール、1-メチル-2-ベンジルベンゾイミダゾール及び1-メチル-56-ニトロベンゾイミダゾールが挙げられる。2-イミダゾリン環を有する化合物E12としては、例えば1-メチルイミダゾリン、1,2-ジメチルイミダゾリン、1,2,4-トリメチルイミダゾリン、1,4-ジメチル-2-エチルイミダゾリン、1-メチル-2-フェニルイミダゾリン、1-メチル-2-ベンジルイミダゾリン、1-メチル-2-オキシエチルイミダゾリン、1-メチル-2-ヘプチルイミダゾリン、1-メチル-2-ウンデシルイミダゾリン、1-メチル-2-ヘプタデシルイミダゾリン、1-β-オキシエチル-2-メチルイミダゾリン、1-メチル-2-エトキシメチルイミダゾリン及び1-エトキシメチル-2-メチルイミダゾリンが挙げられる。テトラヒドロピリミジン環を有する化合物E13の具体例としては、1-メチル-1,4,5,6-テトラヒドロピリミジン及び1,2-ジメチル-1,4,5,6-テトラヒドロピリミジンが挙げられる。これらの内、帯電防止性の観点から好ましいのは、1-メチルイミダゾール、1,2-ジメチルイミダゾール、1,4-ジメチル-2-エチルイミダゾール、1-メチルベンゾイミダゾール、1,2-ジメチルイミダゾリン、1,2,4-トリメチルイミダゾリン、1,4-ジメチル-2-エチルイミダゾリン、1,2-ジメチル-1,4,5,6-テトラヒドロピリミジン、1,8-ジアザビシクロ[5.4.0]-7-ウンデセン及び1,5-ジアザビシクロ[4.3.0]-5-ノネンである。分子内にカルボキシル基、スルホニル基及びホスホニル基のうちいずれか1つと芳香環とを含有する炭素数5~50の酸性化合物E2としては、例えばカルボキシル基を含有する酸性化合物E21、スルホニル基を含有する酸性化合物E22、ホスホニル基を含有する酸性化合物E23が挙げられる。E2は1種を単独で用いてもよいし、2種以上を併用してもよい。カルボキシル基を含有する酸性化合物E21としては、例えば安息香酸、アルキル置換安息香酸が挙げられる。スルホニル基を含有する酸性化合物E22としては、ベンゼンスルホン酸、アルキル置換ベンゼンスルホン酸などが挙げられる。ホスホニル基を含有する酸性化合物E23としては、ベンゼンホスホン酸、アルキル置換ベンゼンホスホン酸等が挙げられる。これらの内、帯電防止性の観点から好ましいのは、アルキル置換ベンゼンスルホン酸である。環状アミジン化合物E1と酸性化合物E2から、アミジン塩化合物Eを合成する方法としては、環状アミジン化合物E1と酸性化合物E2を混合することによって、環状アミジン化合物E1が4級化されたカチオンと、酸性化合物E2のアニオンから成るアミジン塩化合物Eを得る方法等が挙げられる。アミジン塩化合物Eの含有量は、帯電防止性、透明性の観点から、感光性組成物の重量を基準として、好ましくは0~30重量、更に好ましくは0.1~10重量である。本発明の感光性組成物は、必要により、更にアミン塩化合物Fを含有することができる。Fを含有することにより帯電防止性が向上し、Eと併用する事で硬化物の耐熱性透明性帯電防止性が更に向上する。本発明におけるアミン塩化合物Eは、4級化カチオンとアニオンから構成され、このカチオンはアミノ基を有する炭素数3~50のメタアクリレートF1のアミノ基が4級化されたものである。一方、アニオンはカルボキシル基、スルホニル基及びホスホニル基のうちいずれか1つと、芳香環との両方を分子内に含有する酸性化合物F2のアニオンである。アミノ基を有する炭素数3~50のメタアクリレートF1としては、例えばN,N-ジメチルアミノエチルアクリレート、N,N-ジメチルアミノプロピルアクリレート及びN,N-ジエチルアミノエチルアクリレートが挙げられる。F1は1種を単独で用いてもよいし、2種以上を併用してもよい。これらの内、帯電防止性の観点から好ましいのは、N,N-ジメチル-2-アミノエチルアクリレート、N,N-ジエチル-2-アミノエチルアクリレートである。分子内にカルボキシル基、スルホニル基及びホスホニル基のうちいずれか1つと芳香環とを含有する炭素数5~50の酸性化合物F2としては、E2で例示した化合物と同様の化合物が挙げられ、好ましいものもE2と同様である。F2は1種を単独で用いてもよいし、2種以上を併用してもよい。アミン塩化合物Fの含有量は、帯電防止性、透明性の観点から、感光性組成物の重量を基準として、好ましくは0~30重量、更に好ましくは0.1~10重量である。本発明の感光性組成物は、必要により、更に活性エネルギー線により酸を発生する酸発生剤Gを含有することができる。Gを含有することにより硬化性が向上する。活性エネルギー線により酸を発生する酸発生剤Gとしては、例えばスルホニウム塩誘導体G1及びヨードニウム塩誘導体G2が挙げられる。Gは1種を単独で用いてもよいし、2種以上を併用してもよい。スルホニウム塩誘導体G1としては、トリフェニルスルホニウムテトラフルオロボラート、トリフェニルスルホニウムブロミド、トリ-p-トリルスルホニウムヘキサフルオロホスファート、トリ-p-トリルスルホニウムトリフルオロメタンスルホナート、[p-フェニルメルカプトフェニル]ジフェニルスルホニウムヘキサフルオロホスファート[サンアプロ株製CPI-100P]及び[p-フェニルメルカプトフェニル]ジフェニルスルホニウム[トリパーフルオロエチル]トリフルオロホスファート等が挙げられる。ヨードニウム塩誘導体G2としては、ヨードニウム4-メチルフェニル{4-2-メチルプロピルフェニル}-ヘキサフルオロフォスフェート[チバジャパン社製DAROCUR250]、ヨードニウム[ビス4-t-ブチルフェニル]ヘキサフルオロフォスフェート、ヨードニウム[ビス4-t-ブチルフェニル]トリフルオロ[トリスパーフルオロエチル]フォスフェート、ヨードニウム[ビス4-メトキシフェニル]トリフルオロ[トリスパーフルオロエチル]フォスフェート、ヨードニウム[ビス4-メトキシフェニル][テトラキスパーフルフェニル]ボレート及び下記化学式3で表される化合物等が挙げられる。これらの内、光硬化性の観点から化学式3で表されるヨードニウム塩誘導体G2が好ましい。酸発生剤Gの含有量は、光硬化性の観点から、感光性組成物の重量を基準として好ましくは0~30重量、更に好ましくは0.05~20重量である。本発明の感光性組成物は、必要により、更にA~C、及びF以外のラジカル重合性化合物Hを含有することができ、例えば、炭素数3~35のアクリルアミド化合物H11、炭素数4~35のA~C、及びF以外のメタアクリレート化合物H12、炭素数6~35の芳香族ビニル化合物H13、炭素数3~20のビニルエーテル化合物H14及びその他のラジカル重合性化合物H15が挙げられる。Hは1種を単独で用いてもよいし、2種以上を併用してもよい。炭素数3~35のメタアクリルアミド化合物H11としては、例えば、メタアクリルアミド、N-メチルメタアクリルアミド、N-エチルメタアクリルアミド、N-プロピルメタアクリルアミド、N-n-ブチルメタアクリルアミド、N-t-ブチルメタアクリルアミド、N-ブトキシメチルメタアクリルアミド、N-イソプロピルメタアクリルアミド、N-メチロールメタアクリルアミド、N,N-ジメチルメタアクリルアミド及びN,N-ジエチルメタアクリルアミドが挙げられる。炭素数4~35のメタアクリレート化合物H12としては、例えば以下の単官能~六官能のメタアクリレートが挙げられる。単官能メタアクリレートとしては、例えば、エチルメタアクリレート、ヘキシルメタアクリレート、2-エチルヘキシルメタアクリレート、tert-オクチルメタアクリレート、イソアミルメタアクリレート、デシルメタアクリレート、イソデシルメタアクリレート、ステアリルメタアクリレート、イソステアリルメタアクリレート、シクロヘキシルメタアクリレート、4-n-ブチルシクロへキシルメタアクリレート、ボルニルメタアクリレート、イソボルニルメタアクリレート、ベンジルメタアクリレート、2-エチルヘキシルジグリコールメタアクリレート、ブトキシエチルメタアクリレート、2-クロロエチルメタアクリレート、4-ブロモブチルメタアクリレート、シアノエチルメタアクリレート、ベンジルメタアクリレート、ブトキシメチルメタアクリレート、メトキシプロピレンモノアクリレート、3-メトキシブチルメタアクリレート、アルコキシメチルメタアクリレート、2-エチルへキシルカルビトールメタアクリレート、アルコキシエチルメタアクリレート、2-2-メトキシエトキシエチルメタアクリレート、2-2-ブトキシエトキシエチルメタアクリレート、2,2,2-テトラフルオロエチルメタアクリレート、1H,1H,2H,2H-パーフルオロデシルメタアクリレート、4-ブチルフェニルメタアクリレート、フェニルメタアクリレート、2,4,5-テトラメチルフェニルメタアクリレート、4-クロロフェニルメタアクリレート、フェノキシメチルメタアクリレート、フェノキシエチルメタアクリレート、グリシジルメタアクリレート、グリシジロキシブチルメタアクリレート、グリシジロキシエチルメタアクリレート、グリシジロキシプロピルメタアクリレート、ジエチレングリコールモノビニルエーテルモノアクリレート、テトラヒドロフルフリルメタアクリレート、ヒドロキシアルキルメタアクリレート、2-ヒドロキシエチルメタアクリレート、3-ヒドロキシプロピルメタアクリレート、2-ヒドロキシプロピルメタアクリレート、2-ヒドロキシブチルメタアクリレート、4-ヒドロキシブチルメタアクリレート、ジメチルアミノエチルメタアクリレート、ジエチルアミノエチルメタアクリレート、ジメチルアミノプロピルメタアクリレート、ジエチルアミノプロピルメタアクリレート、トリメトキシシリルプロピルメタアクリレート、トリメトキシシリルプロピルメタアクリレート、トリメチルシリルプロピルメタアクリレート、ポリエチレンオキサイドモノメチルエーテルメタアクリレート、オリゴエチレンオキサイドモノメチルエーテルメタアクリレート、オリゴエチレンオキサイドモノアルキルエーテルメタアクリレート、ポリエチレンオキサイドモノアルキルエーテルメタアクリレート、ジプロピレングリコールメタアクリレート、ポリプロピレンオキサイドモノアルキルエーテルメタアクリレート、オリゴプロピレンオキサイドモノアルキルエーテルメタアクリレート、2-メタクリロイロキシエチルコハク酸、2-メタクリロイロキシヘキサヒドロフタル酸、2-メタクリロイロキシエチル-2-ヒドロキシプロピルフタレート、ブトキシジエチレングリコールメタアクリレート、トリフロロエチルメタアクリレート、パーフロロオクチルエチルメタアクリレート、2-ヒドロキシ-3-フェノキシプロピルメタアクリレート、EO変性フェノールメタアクリレート、EO変性クレゾールメタアクリレート、EO変性ノニルフェノールメタアクリレート、PO変性ノニルフェノールメタアクリレート及びEO変性-2-エチルヘキシルメタアクリレートが挙げられる。二官能メタアクリレートとしては、例えば、1,4-ブタンジメタアクリレート、1,6-ヘキサンジアクリレート、ポリプロピレンジアクリレート、1,6-ヘキサンジオールジメタアクリレート、1,10-デカンジオールジメタアクリレート、ネオペンチルジアクリレート、ネオペンチルグリコールジメタアクリレート、2,4-ジメチル-1,5-ペンタンジオールジメタアクリレート、ブチルエチルプロパンジオールメタアクリレート、エトキシ化シクロヘキサンメタノールジメタアクリレート、エチレングリコールジメタアクリレート、2-エチル-2-ブチル-ブタンジオールジメタアクリレート、ヒドロキシピバリン酸ネオペンチルグリコールジメタアクリレート、EO変性ビスフェノールAジメタアクリレート、ビスフェノールFポリエトキシジメタアクリレート、2-エチル-2-ブチル-プロパンジオールジメタアクリレート、1,9-ノナンジメタアクリレート、プロポキシ化エトキシ化ビスフェノールAジメタアクリレート及びトリシクロデカンジメタアクリレートが挙げられる。三官能のメタアクリレートとしては、例えば、トリメチロールプロパントリメタアクリレート、トリメチロールエタントリメタアクリレート、トリメチロールプロパンのアルキレンオキサイド変性トリメタアクリレート、ペンタエリスリトールトリメタアクリレート、ジペンタエリスルトールトリメタアクリレート、トリメチロールプロパントリメタアクリロイルオキシプロピルエーテル、プロピオン酸ジペンタエリスリトールトリメタアクリレート、ヒドロキシピバルアルデヒド変性ジメチロールプロパントリメタアクリレート、ソルビトールトリメタアクリレート、プロポキシ化トリメチロールプロパントリメタアクリレート及びエトキシ化グリセリントリアクリレートが挙げられる。四官能のメタアクリレートとしては、例えば、ペンタエリスリトールテトラメタアクリレート、ソルビトールテトラメタアクリレート、ジトリメチロールプロパンテトラメタアクリレート、プロピオン酸ジペンタエリスリトールテトラメタアクリレート及びエトキシ化ペンタエリスリトールテトラメタアクリレートが挙げられる。五官能のメタアクリレートとしては、例えば、ソルビトールペンタメタアクリレート及びジペンタエリスリトールペンタメタアクリレートが挙げられる。六官能のメタアクリレートとしては、例えば、ジペンタエリスリトールヘキサメタアクリレート、ソルビトールヘキサメタアクリレート、フォスファゼンのアルキレンオキサイド変性ヘキサメタアクリレート及びカプロラクトン変性ジペンタエリスリトールヘキサメタアクリレートが挙げられる。炭素数6~35の芳香族ビニル化合物H13としては、例えば、ビニルチオフェン、ビニルフラン、ビニルピリジン、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、3-メチルスチレン、4-メチルスチレン、3-エチルスチレン、4-エチルスチレン、3-プロピルスチレン、4-プロピルスチレン、3-ブチルスチレン、4-ブチルスチレン、3-ヘキシルスチレン、4-ヘキシルスチレン、3-オクチルスチレン、4-オクチルスチレン、3-2-エチルヘキシルスチレン、4-2-エチルヘキシルスチレン、アリルスチレン、イソプロペニルスチレン、ブテニルスチレン、オクテニルスチレン、4-t-ブトキシカルボニルスチレン、4-メトキシスチレン及び4-t-ブトキシスチレンが挙げられる。炭素数3~35のビニルエーテル化合物H14としては、例えば以下の単官能又は多官能ビニルエーテルが挙げられる。単官能ビニルエーテルとしては、例えば、メチルビニルエーテル、エチルビニルエーテル、プロピルビニルエーテル、n-ブチルビニルエーテル、t-ブチルビニルエーテル、2-エチルヘキシルビニルエーテル、n-ノニルビニルエーテル、ラウリルビニルエーテル、シクロヘキシルビニルエーテル、シクロヘキシルメチルビニルエーテル、4-メチルシクロヘキシルメチルビニルエーテル、ベンジルビニルエーテル、ジシクロペンテニルビニルエーテル、2-ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、2-ヒドロキシエチルビニルエーテル、2-ヒドロキシプロピルビニルエーテル、4-ヒドロキシブチルビニルエーテル、4-ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル及びフェノキシポリエチレングリコールビニルエーテルが挙げられる。多官能ビニルエーテルとしては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールAアルキレンオキサイドジビニルエーテル、ビスフェノールFアルキレンオキサイドジビニルエーテル等のジビニルエーテル類;トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル及びプロピレンオキサイド付加ジペンタエリスリトールヘキサビニルエーテルが挙げられる。その他のラジカル重合性化合物H15としては、例えば、アクリロニトリル、ビニルエステル化合物酢酸ビニル、プロピオン酸ビニル及びバーサチック酸ビニル等、アリルエステル化合物酢酸アリル等、ハロゲン含有単量体塩化ビニリデン及び塩化ビニル等及びオレフィン化合物エチレン及びプロピレン等が挙げられる。これらの内、硬化速度の観点から好ましいのは、炭素数3~35のアクリルアミド化合物H11、炭素数4~35のメタアクリレート化合物H12、炭素数6~35の芳香族ビニル化合物H13及び炭素数3~20のビニルエーテル化合物H14であり、更に好ましいのは炭素数3~35のアクリルアミド化合物H11及び炭素数4~35のメタアクリレート化合物H12である。ラジカル重合性化合物Hの含有量は、感光性組成物中に0~60重量の範囲であることが好ましく、さらに好ましくは0~10重量である。なお、Hの内、水酸基を有し、ポリオキシアルキレン鎖を有する1官能メタアクリレートの含有量は5重量以下であることが好ましい。含有量が5重量以下の場合、硬化物の耐熱性及び密着性が更に向上する。本発明の感光性組成物は、必要により着色剤、金属酸化物粉末及び/又は金属粉末を含有することができる。これらは1種を単独で用いてもよいし、2種以上を併用してもよい。無機顔料としては、例えば、黄鉛、亜鉛黄、紺青、硫酸バリウム、カドミウムレッド、酸化チタン、亜鉛華、ベンガラ、アルミナ、炭酸カルシウム、群青、カーボンブラック、グラファイト及びチタンブラックが挙げられる。有機顔料としては、例えば、β-ナフトール系、β-オキシナフトエ酸系アニリド系、アセト酢酸アニリド系、ピラゾロン系等の溶性アゾ顔料、β-ナフトール系、β-オキシナフトエ酸系、β-オキシナフトエ酸系アニリド系、アセト酢酸アニリド系モノアゾ、アセト酢酸アニリド系ジスアゾ、ピラゾロン系等の不溶性アゾ顔料、銅フタロシニンブルー、ハロゲン化銅フタロシアニンブルー、スルホン化銅フタロシアニンブルー、金属フリーフタロシアニン等のフタロシアニン系顔料、イソシンドリノン系、キナクリドン系、ジオキサンジン系、ペリノン系及びペリレン系等の多環式又は複素環式化合物が挙げられる。染料の具体例として、イエロー染料としては、例えば、カップリング成分としてフェノール類、ナフトール類、アニリン類、ピラゾロン類、ピリドン類若しくは開鎖型活性メチレン化合物類を有するアリール又はヘテリルアゾ染料、カップリング成分として開鎖型活性メチレン化合物を有するアゾメチン染料、ベンジリデン染料及びモノメチンオキソノール染料等のメチン染料、ナフトキノン染料及びアントラキノン染料等のキノン系染料等、キノフタロン染料、ニトロ、ニトロソ染料、アクリジン染料並びにアクリジノン染料が挙げられる。マゼンタ染料としては、例えば、カップリング成分としてフェノール類、ナフトール類、アニリン類、ピラゾロン類、ピリドン類、ピラゾロトリアゾール類、閉環型活性メチレン化合物類若しくはヘテロ環ピロール、イミダゾール、チオフェン及びチアゾール誘導体等を有するアリール又はヘテリルアゾ染料、カップリング成分としてピラゾロン類又はピラゾロトリアゾール類を有するアゾメチン染料、アリーリデン染料、スチリル染料、メロシアニン染料及びオキソノール染料等のメチン染料、ジフェニルメタン染料、トリフェニルメタン染料及びキサンテン染料等のカルボニウム染料、ナフトキノン、アントラキノン及びアントラピリドン等のキノン系染料並びにジオキサジン染料等の縮合多環系染料を挙げられる。シアン染料としては、例えば、インドアニリン染料及びインドフェノール染料等のアゾメチン染料、シアニン染料、オキソノール染料及びメロシアニン染料等のポリメチン染料、ジフェニルメタン染料、トリフェニルメタン染料及びキサンテン染料等のカルボニウム染料、フタロシアニン染料、アントラキノン染料、カップリング成分としてフェノール類、ナフトール類、アニリン類、ピロロピリミジノン若しくはピロロトリアジノン誘導体を有するアリール又はヘテリルアゾ染料C.I.ダイレクトブルー14等並びにインジゴチオインジゴ染料を挙げられる。金属酸化物粉末としては、例えば、酸化チタン、酸化アルミニウム、チタン酸バリウム、ジルコン酸カルシウム、酸化ニオブ及びチタン酸ジルコン酸鉛が挙げられる。金属粉末としては、例えば、パラジウム、ニッケル、銅、銀及び金が挙げられる。着色剤、金属酸化物粉末及び/又は金属粉末の粒子径は、塗膜の鮮映性の観点から、平均粒子径として0.01μm~2.0μmが好ましく、0.01μm~1.0μmが更に好ましい。着色剤、金属酸化物粉末及び/又は金属粉末の合計添加量は特に限定されないが、感光性組成物中に0~60重量の範囲で添加されることが好ましい。本発明の感光性組成物は、顔料、金属酸化物粉末及び/又は金属粉末を用いる場合その分散性及び感光性組成物の保存安定性を向上させるために顔料分散剤を添加することが好ましい。顔料分散剤としては、例えば、ビックケミー社製顔料分散剤Anti-Terra-U、Disperbyk-101,103、106、110、161、162、164、166、167、168,170、174、182、184又は2020等、味の素ファインテクノ社製顔料分散剤アジスパーPB711、PB821、PB814、PN411及びPA111等、ルーブリゾール社製顔料分散剤ソルスパーズ5000、12000、32000、33000及び39000等が挙げられる。これらの顔料分散剤は単独で用いても2種以上を併用してもよい。顔料分散剤の添加量は特に限定されるものではないが、感光性組成物中に0~20重量の範囲で用いることが好ましい。本発明の感光性組成物は、必要により溶剤、増感剤、密着性付与剤シランカップリング剤等、レベリング剤及び重合禁止剤等を含有することができる。溶剤としては、グリコールエーテルエチレングリコールモノアルキルエーテル及びプロピレングリコールモノアルキルエーテル等、ケトンアセトン、メチルエチルケトン、メチルイソブチルケトン及びシクロヘキサノン等、エステルエチルアセテート、ブチルアセテート、エチレングリコールアルキルエーテルアセテート及びプロピレングリコールアルキルエーテルアセテート等、芳香族炭化水素トルエン、キシレン、メシチレン及びリモネン等、アルコールメタノール、エタノール、ノルマルプロパノール、イソプロパノール、ブタノール、ゲラニオール、リナロール及びシトロネロール等及びエーテルテトラヒドロフラン及び1,8-シネオール等等が挙げられる。これらは、1種を単独で使用しても2種以上を併用してもよい。溶剤の含有量は、感光性組成物の重量を基準として0~96重量であることが好ましく、更に好ましくは3~95重量、特に好ましくは5~90重量である。増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、感光性組成物の重量を基準として0~20重量が好ましく、更に好ましくは1~15重量、特に好ましくは5~10重量である。密着性付与剤としては、γ-アミノプロピルトリメトキシシラン、γ-アミノプロピルトリエトキシシラン、ビニルトリエトキシシラン、γ-グリシドキシプロピルトリエトキシシラン、γ-メタクリロキシプロピルトリメトキシシラン、尿素プロピルトリエトキシシラン、トリスアセチルアセトネートアルミニウム及びアセチルアセテートアルミニウムジイソプロピレート等が挙げられる。密着性付与剤の含有量は、感光性組成物の重量を基準として0~20重量が好ましく、更に好ましくは1~15重量、特に好ましくは5~10重量である。レベリング剤としては、フッ素系のレベリング剤パーフルオロアルキルエチレンオキシド付加物等、シリコーン系のレベリング剤アミノポリエーテル変性シリコーン、メトキシ変性シリコーン及びポリエーテル変性シリコーン等が挙げられる。レベリング剤の含有量は、感光性組成物の重量を基準として、添加効果及び透明性の観点から好ましくは2重量以下、更に好ましくは0.05~1重量、特に好ましくは0.1~0.5重量である。重合禁止剤としては、ハイドロキノン及びメチルエーテルハイドロキノン類等が挙げられる。重合禁止剤の含有量は、感光性組成物の重量を基準として0~1重量が好ましく、更に好ましくは0~0.1重量である。本発明の感光性組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。本発明の感光性組成物は、4-メタアクリロイルモルホリンA、ポリオキシアルキレン鎖を有する2官能メタアクリレートB、イソシアヌレート骨格を有するメタアクリレートC及び重合開始剤D、並びに必要によりラジカル反応性基を含有しないアミジン塩化合物E、ラジカル反応性基を含有するアミン塩化合物F、酸発生剤G、他のラジカル重合性化合物H及び溶剤その他の成分等とをディスパーサー等で混合攪拌することで得られる。混合攪拌温度は通常10°C~40°C、好ましくは20°C~30°Cである。本発明の感光性組成物の基材への塗布方法としては、スピンコート、ロールコート及びスプレーコート等の公知のコーティング法並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も適用できる。塗工膜厚は、硬化乾燥後の膜厚として、通常0.5~300μmである。乾燥性、硬化性の観点から好ましい上限は250μmであり、耐摩耗性、耐溶剤性、耐汚染性の観点から好ましい下限は1μmである。本発明の感光性組成物を溶剤で希釈して使用する場合は、塗工後に乾燥するのが好ましい。乾燥方法としては、例えば熱風乾燥ドライヤー等が挙げられる。乾燥温度は、通常10~200°C、塗膜の平滑性及び外観の観点から好ましい上限は150°C、乾燥速度の観点から好ましい下限は30°Cである。本発明の感光性組成物を活性光線照射で硬化させる際のエネルギー源としては、一般的に使用されている高圧水銀灯の他、超高圧水銀灯、メタルハライドランプ及びハイパワーメタルハライドランプ等UVEB硬化技術の最新動向、ラドテック研究会編、シーエムシー出版、138頁、2006が使用できる。また、LED光源を使用した照射装置も好適に使用できる。活性光線の照射時及び/又は照射後に光塩基発生剤から発生した塩基を拡散させる目的で、加熱を行ってもよい。加熱温度は、通常、30°C~200°Cであり、好ましくは35°C~150°C、更に好ましくは40°C~120°Cである。本発明の感光性組成物を電子線照射で硬化させる際のエネルギー源としては、一般的に使用されている電子線照射装置を使用することができる。電子線の照射量Mradは、通常0.5~20、感光性組成物の硬化性及び硬化物の可撓性、硬化膜及び基材の損傷を避けるとの観点から好ましくは1~15である。以下、実施例により本発明を更に説明するが、本発明はこれらに限定されるものではない。以下、特に規定しない限り、は重量、部は重量部を示す。製造例1[ラジカル反応性基を含有しないアミジン塩化合物E-1の合成]攪拌機、コンデンサー、温度計、滴下ポンプを備えたフラスコに、酸性化合物E2としてドデシルベンゼンスルホン酸326.50部入れ、40°Cまで昇温した後、環状アミジン化合物E1として1,8-ジアザビシクロ[5.4.0]-7-ウンデセンDBU:サンアプロ株製152.24部を加えて1時間攪拌し、アミジン塩化合物E-1を得た。製造例2[ラジカル反応性基を含有しないアミジン塩化合物E-2の製造]攪拌機、コンデンサー、温度計、滴下ポンプを備えたフラスコに、酸性化合物E2として安息香酸100部を入れ、環状アミジン化合物E1として1-エチル-3-メチルイミダゾリウムモノメチル炭酸塩のメタノール溶液固形分濃度70、合成方法は特開2001-316372号公報記載の方法に従った。266.01部を3時間かけて滴下し、50°Cで1時間熟成した。その後、メタノールを減圧除去しアミジン塩化合物E-2を得た。製造例3[ラジカル反応性基を含有するアミン塩化合物F-1の製造]攪拌機、コンデンサー、温度計、滴下ポンプを備えたフラスコに、アミノ基を有するメタアクリレートF1としてN,N-ジメチル-2-アミノエチルアクリレート[株興人製DMAEA]143.18部、酸性化合物F2としてドデシルベンゼンホスホン酸326.50部を入れ、時間攪拌し、アミン塩化合物F-1を得た。製造例4[ラジカル反応性基を含有するアミン塩化合物F-2の製造]攪拌機、コンデンサー、温度計、滴下ポンプを備えたフラスコに、アミノ基を有するメタアクリレートF1としてN,N-ジメチル-2-アミノプロピルアクリレート[株興人製DMPAA]156.22部、酸性化合物F2としてドデシルベンゼンスルホン酸326.50部を入れ、時間攪拌し、アミン塩化合物F-2を得た。製造例5[酸発生剤G2-1{化学式3で表される化合物}の合成]攪拌機、コンデンサー、温度計、滴下ポンプを備えたフラスコに、トルエン6.5部、イソプロピルベンゼン8.1部、ヨウ化カリウム5.35部及び無水酢酸20部を酢酸70部に溶解させ、10°Cまで冷却し、温度を10±2°Cに保ちながら、濃硫酸12部と酢酸15部の混合溶液を1時間かけて滴下した。25°Cまで昇温し、24時間攪拌した。その後、反応溶液にジエチルエーテル50部を加え、水で3回洗浄し、ジエチルエーテルを減圧留去した。残渣にカリウム{トリフルオロ[トリスパーフルオロエチル]ホスフェート}118部を水100部に溶解させた水溶液を加え、25°Cで20時間攪拌した。その後、反応溶液に酢酸エチル500部を加え、水で3回洗浄し、有機溶剤を減圧留去することで目的とする酸発生剤G2-1淡黄色固体5.0部を得た。実施例14-アクリロイルモルホリン[株興人製ACMO]A-140部、数平均分子量が550のポリエチレングリコールジアクリレート[第一工業製薬株製ニューフロンティアPE-400]B-140部、トリスアクリロキシエチルイソシアヌレート[第一工業製薬株製ニューフロンティアPE-400]C-120部、2,4,6-トリメチルベンゾイル-ジフェニル-ホスフィンオキサイド[BASF製DAROCURTPO]1.4部、酸化防止剤としてイルガノックス1010[BASF性]1部及び酸化防止剤としてチヌビン400[BASF製]0.6部を一括で配合し、ディスパーサーで均一に混合攪拌し、本発明の感光性組成物Q-1を得た。実施例24-アクリロイルモルホリンA-1を40部から31部に、数平均分子量が550のポリエチレングリコールジアクリレートB-1を40部から49部に変更し、製造例5で合成した酸発生剤G2-10.14部を新たに追加する以外は、実施例1と同様にして本発明の感光性組成物Q-2を得た。実施例34-アクリロイルモルホリンA-1を40部から27部に、数平均分子量が550のポリエチレングリコールジアクリレートB-1を40部から53部に変更し、製造例5で合成した酸発生剤G2-10.14部を新たに追加する以外は、実施例1と同様にして本発明の感光性組成物Q-3を得た。実施例44-アクリロイルモルホリンA-1を40部から80部に、数平均分子量が550のポリエチレングリコールジアクリレートB-1を40部から10部に、トリスアクリロキシエチルイソシアヌレートC-1を20部から10部に変更する以外は、実施例1と同様にして本発明の感光性組成物Q-4を得た。実施例54-アクリロイルモルホリンA-1を40部から10部に、数平均分子量が550のポリエチレングリコールジアクリレートB-1を40部から80部に、トリスアクリロキシエチルイソシアヌレートC-1を20部から10部に変更する以外は、実施例1と同様にして本発明の感光性組成物Q-5を得た。実施例64-アクリロイルモルホリンA-1を40部から20部に、数平均分子量が550のポリエチレングリコールジアクリレートB-1を40部から20部に、トリスアクリロキシエチルイソシアヌレートC-1を20部から60部に変更する以外は、実施例1と同様にして本発明の感光性組成物Q-6を得た。実施例7数平均分子量が550のポリエチレングリコールジアクリレートB-1を数平均分子量が750のポリエチレングリコールジアクリレート[共栄社化学株製ライトアクリレート14EG-A]B-2に変更する以外は、実施例1と同様にして本発明の感光性組成物Q-7を得た。実施例8製造例1で合成したアミジン塩化合物E-10.5部を新たに追加する以外は、実施例2と同様にして本発明の感光性組成物Q-8を得た。実施例9製造例2で合成したアミジン塩化合物E-20.5部を新たに追加する以外は、実施例2と同様にして本発明の感光性組成物Q-9を得た。実施例10製造例3で合成したアミン塩化合物F-10.5部を新たに追加する以外は、実施例2と同様にして本発明の感光性組成物Q-10を得た。実施例11製造例4で合成したアミン塩化合物F-20.5部を新たに追加する以外は、実施例2と同様にして本発明の感光性組成物Q-11を得た。実施例12製造例3で合成したアミン塩化合物F-10.5部を新たに追加する以外は、実施例8と同様にして本発明の感光性組成物Q-12を得た。実施例13製造例5で合成した酸発生剤G2-10.14部を新たに追加する以外は、実施例12と同様にして本発明の感光性組成物Q-13を得た。実施例14数平均分子量が550のポリエチレングリコールモノアクリレート[日油株製ブレンマーAE-400]6部を新たに追加する以外は、実施例1と同様にして本発明の感光性組成物Q-14を得た。実施例15アミン塩化合物としてN,N-ジメチルアミノアクリレートメチルクロライド塩[興人株製DMAEA-Q]0.5部を新たに追加する以外は、実施例1と同様にして本発明の感光性組成物Q-15を得た。比較例14-アクリロイルモルホリンA-1を使用しない以外は、実施例1と同様にして比較用の感光性組成物Q’-1を得た。比較例2数平均分子量が550のポリエチレングリコールジアクリレートB-1を使用しない以外は、実施例1と同様にして比較用の感光性組成物Q’-2を得た。比較例3トリスアクリロキシエチルイソシアヌレートC-1を使用しない以外は、実施例1と同様にして比較用の感光性組成物Q’-3を得た。[硬化後塗膜の性能評価]実施例1~15及び比較例1~3で得た各感光性組成物を、表面処理を施した厚さ100μmのPETポリエチレンテレフタレートフィルム[東洋紡株製コスモシャインA4300]に、アプリケーターを用いて膜厚20μmとなるように塗布して、ベルトコンベア式UV照射装置アイグラフィックス株式会社ECS-151Uを使用して露光を行った。露光量は365nmとして150mJ/cm2であった。硬化後の塗膜について以下の方法で性能評価を行った結果を表1に示す。[性能評価方法]1耐熱性試験上記硬化後塗膜を85°Cの送風定温恒温器DKN302:ヤマト科学株製に入れ、100時間又は300時間温調した。温調後の樹脂フィルムを目視、及び形状測定顕微鏡超深度形状測定顕微鏡VK-8550、キーエンス株製を用いて50倍で観察し、以下の基準により評価した。◎:温調前と変化が全く認められない○:目視では変化がないが、顕微鏡にて温調前と色変化が認められる。△:目視では変化がないが、顕微鏡にて温調前と形状変化が認められる。×:目視で既に温調前と変化が認められる2密着性JISK-5400に準拠し、碁盤目セロハンテープ剥離試験により密着性を評価した。3透過率及びヘイズ透明性JIS-K7105に準拠し、全光線透過率測定装置[商品名haze-garddualBYKgardner株製]を用いて透過率及びヘイズを測定した。いずれも単位はである。4表面固有抵抗値帯電防止性上記硬化後塗膜を23°Cでデジタル超絶縁/微少電流計DSM-8103/SME-8310:日置株製を用いて表面固有抵抗値の測定を行い、以下の基準により評価した。◎:表面固有抵抗値が1×1013Ω以下○:表面固有抵抗値が1×1013Ωより大きく、1×1014Ω以下△:表面固有抵抗値が1×1014Ωより大きく、1×1015Ω以下×:表面固有抵抗値が1×1015Ωより大きい"